Способ производства заменителя цементного клинкера

1. Способ производства заменителя цементного клинкера путем
a. предоставления исходного материала в форме природного и/или синтетического цеолитсодержащего пуццолана и/или глин, и
b. осуществления тепловой обработки исходного материала для производства заменителя цементного клинкера в температурном диапазоне 500-1200°C,
отличающийся тем, что
c. перед и/или во время тепловой обработки исходного материала добавляют по меньшей мере один флюс, который уменьшает площадь внутренней поверхности заменителя цементного клинкера.
2. Способ по п. 1, отличающийся тем, что по меньшей мере один флюс выбирают из группы соединений щелочных металлов или из группы соединений щелочноземельных металлов и/или из смесей этих соединений.
3. Способ по п. 1 или 2, отличающийся тем, что по меньшей мере один флюс выбирают из группы оксидов щелочных металлов и/или оксидов щелочноземельных металлов или галогенидов щелочных металлов и/или галогенидов щелочноземельных металлов или гидроксидов щелочных металлов и/или гидроксидов щелочноземельных металлов или сульфатов щелочных металлов и/или сульфатов щелочноземельных металлов или карбонатов щелочных металлов и/или карбонатов щелочноземельных металлов, или оксида из группы переходных металлов, и/или из смесей этих групп.
4. Способ по п. 1, отличающийся тем, что соли алюминия, железа или цинка, или соли органических кислот, и/или их смеси используют в качестве по меньшей мере одного флюса.
5. Способ по п. 1, отличающийся тем, что тепловую обработку осуществляют в проточном реакторе с вовлеченным потоком или в печи для обжига или в псевдоожиженном слое.
6. Способ по п. 1, отличающийся тем, что вещества, содержащие глинистый минерал, используют в качестве исходного материала.
7. Способ по п. 1, отличающийся тем, что цеолитсодержащие природные или синтетические пуццоланы используют в качестве исходного материала.
8. Способ по п. 6, отличающийся тем, что каолин используют в качестве вещества, содержащего глинистый минерал.
9. Способ по п. 1, отличающийся тем, что флюс используют в пропорции, составляющей 0,1-5 вес. %.
10. Способ по п. 1, отличающийся тем, что хлоридное соединение в пропорции, составляющей 0,1-0,52 вес. %, используют в качестве по меньшей мере одного флюса.
11. Способ по п. 1, отличающийся тем, что по меньшей мере один флюс смешивают с исходным материалом перед тепловой обработкой.
12. Способ по п. 1, отличающийся тем, что по меньшей мере один флюс добавляют вместе с жидкостью или в сухой форме к исходному материалу.
13. Способ по п. 1, отличающийся тем, что смесь исходного материала и по меньшей мере одного флюса электростатически заряжают перед тепловой обработкой.
14. Способ по п. 1, отличающийся тем, что флокулянт добавляют в смесь исходного материала и по меньшей мере одного флюса перед тепловой обработкой.